ОБЪЕКТ, ПОКРЫТЫЙ ФОТОКАТАЛИЗАТОРОМ, И ФОТОКАТАЛИТИЧЕСКОЕ ЖИДКОЕ ПОКРЫТИЕ ДЛЯ НЕГО

1. Объект, покрытый фотокатализатором, включающий субстрат и слой фотокатализатора, находящийся на субстрате, причем слой фотокатализатора включает
1 часть или более по массе и менее чем 20 частей по массе частиц фотокатализатора;
70 частей или более по массе и менее чем 99 частей по массе частиц неорганического оксида и
0 частей или более по массе и менее чем 10 частей по массе гидролизуемого силикона,
при условии, что общее количество частиц фотокатализатора, частиц неорганического оксида и гидролизуемого силикона составляет 100 частей по массе.
2. Объект, покрытый фотокатализатором, по п.1, в котором слой фотокатализатора имеет толщину пленки в диапазоне от 0,5 до 3,0 мкм.
3. Объект, покрытый фотокатализатором, по п.1 или п.2, в котором слой фотокатализатора является, по существу, свободным от гидролизуемого силикона.
4. Объект, покрытый фотокатализатором, по п.1, в котором слой фотокатализатора дополнительно содержит 0 частей или более и менее чем 10 частей по массе поверхностно-активного вещества.
5. Объект, покрытый фотокатализатором, по п.1, в котором слой фотокатализатора включает от 5 частей до 15 частей по массе частиц фотокатализатора.
6. Объект, покрытый фотокатализатором, по п.2, в котором слой фотокатализатора включает от 5 частей до 15 частей по массе частиц фотокатализатора.
7. Объект, покрытый фотокатализатором, по п.1, в котором частицы фотокатализатора являются частицами оксида титана.
8. Объект, покрытый фотокатализатором, по п.1, в котором частицы неорганического оксида являются частицами оксида кремния.
9. Объект, покрытый фотокатализатором, по п.1, в котором неорганический оксид имеет средний диаметр частиц величиной от 10 нм или более до менее чем 40 нм, рассчитанный измерением длины 100 частиц, случайным образом выбранных из частиц, расположенных в пределах видимого поля, увеличенного в 200000 раз сканирующим электронным микроскопом.
10. Объект, покрытый фотокатализатором, по пп.2, 5 или 6, в котором неорганический оксид имеет средний диаметр частиц величиной от 10 нм или более до менее чем 40 нм, рассчитанный измерением длины 100 частиц, случайным образом выбранных из частиц, расположенных в пределах видимого поля, увеличенного в 200000 раз сканирующим электронным микроскопом.
11. Объект, покрытый фотокатализатором, по пп.1, 2, 5 или 9, в котором субстрат имеет, по меньшей мере, поверхность, включающую органический материал.
12. Объект, покрытый фотокатализатором, по п.10, в котором субстрат имеет, по меньшей мере, поверхность, включающую органический материал.
13. Объект, покрытый фотокатализатором, по п.11, в котором слой фотокатализатора нанесен непосредственно на субстрат.
14. Объект, покрытый фотокатализатором, по п.12, в котором слой фотокатализатора наносят непосредственно на субстрат.
15. Объект, покрытый фотокатализатором, по п.1, в котором объект, покрытый фотокатализатором, используется в качестве наружного материала.
16. Фотокаталитическое жидкое покрытие, используемое для производства объекта, покрытого фотокатализатором, по любому из пп.1-15, включающее в растворителе,
1 часть или более по массе и менее чем 20 частей по массе частиц фотокатализатора;
70 частей или более по массе и менее чем 99 частей по массе частиц неорганического оксида и
ноль частей или более по массе и менее чем 10 частей по массе гидролизуемого силикона,
при условии, что общее количество частиц фотокатализатора, частиц неорганического оксида и гидролизуемого силикона составляет 100 частей по массе.
17. Фотокаталитическое жидкое покрытие по п.16, являющееся, по существу, свободным от гидролизуемого силикона.
18. Фотокаталитическое жидкое покрытие по п.16 или 17, дополнительно включающее ноль частей или более по массе и менее чем 10 частей по массе поверхностно-активного вещества.
19. Фотокаталитическое жидкое покрытие по п.16, включающее от 5 частей до 15 частей по массе частиц фотокатализатора.
20. Фотокаталитическое жидкое покрытие по п.16, в котором частицы фотокатализатора являются частицами оксида титана.
21. Фотокаталитическое жидкое покрытие по п.16, в котором частицы неорганического оксида являются частицами оксида кремния.
22. Фотокаталитическое жидкое покрытие по п.16, в котором неорганический оксид имеет средний диаметр частиц величиной от 10 нм или более до менее чем 40 нм, рассчитанный измерением длины 100 частиц, случайным образом выбранных из частиц, расположенных в пределах видимого поля, увеличенного в 200000 раз сканирующим электронным микроскопом.
23. Фотокаталитическое жидкое покрытие по п.19, в котором неорганический оксид имеет средний диаметр частиц величиной от 10 нм или более до менее чем 40 нм, рассчитанный измерением длины 100 частиц, случайным образом выбранных из частиц, расположенных в пределах видимого поля, увеличенного в 200000 раз сканирующим электронным микроскопом.
24. Фотокаталитическое жидкое покрытие по пп.16, 19, 22 или 23, в котором фотокаталитическое жидкое покрытие используется для нанесения покрытия на субстрат, имеющий, по меньшей мере, поверхность, включающую органический материал.
25. Фотокаталитическое жидкое покрытие по п.24, в котором фотокаталитическое жидкое покрытие нанесено непосредственно на субстрат.
26. Фотокаталитическое жидкое покрытие по п.16, в котором фотокаталитическое жидкое покрытие используется для покрытия наружного материала.